(57)【要約】【課題】過酷な条件下で製糸されるエアバッグ用ナイロン繊維に対し長時間毛羽が発生し難く生産性が向上できる合成繊維用処理剤（Ｘ）を提供する。【解決手段】一般式（１）で示される化合物（Ｓ）及び平滑剤（Ａ）を含有する合成繊維用処理剤であって、（Ａ）が、一般式（２）で示される化合物（Ａ１）及び／又は一般式（３）で示される化合物（Ａ２）である合成繊維用処理剤（Ｘ）。【選択図】なし【特許請求の範囲】
【請求項１】
一般式（１）で示される化合物（Ｓ）及び平滑剤（Ａ）を含有する合成繊維用処理剤であって、（Ａ）が、一般式（２）で示される化合物（Ａ１）及び／又は一般式（３）で示される化合物（Ａ２）である合成繊維用処理剤（Ｘ）。
【化１】
2015028231.tif 000006
［式中、Ｒ1は、それぞれ独立に炭素数８〜２６の直鎖又は分岐のアルキル基を表し、ＡＯは、それぞれ独立に炭素数２〜４のオキシアルキレン基を表し、ｋは、それぞれ独立に０〜３０の整数を表し、mは、それぞれ独立に１〜５の整数で表す。］
【化２】
2015028231.tif 000007
［式中、Ｒ2及びＲ3は、それぞれ独立に水素原子又は炭素数１〜５のアルキル基を表し、Ｒ4は、炭素数８〜２６の直鎖又は分岐のアルキル基を表し、ＯＡは、炭素数２〜４のオキシアルキレン基を表し、nは、０〜１０の整数を表し、ｒは、０〜３０の整数を表す。］  
【化３】
2015028231.tif 000008
［式中、Ｒ5は、それぞれ独立に炭素数８〜２６の直鎖又は分岐のアルキル基を表し、Ｒ６は、水素原子又は炭素数１〜５のアルキル基を表し、pは、それぞれ独立に１〜１０の整数を表す。］
【請求項２】
一般式（３）におけるＲ５が、炭素数８〜１８の直鎖アルキル基である請求項１に記載の合成繊維用処理剤。
【請求項３】
化合物（Ｓ）、化合物（Ａ１）及び化合物（Ａ２）の合計含有率が、合成繊維用処理剤の重量に基づいて、１０〜７５重量％であり、かつ、化合物（Ｓ）と化合物（Ａ１）及び化合物（Ａ２）の合計の重量比［（Ｓ）／｛（Ａ１）及び(Ａ２)の合計｝］が、０．１〜４．０である請求項１又は２に記載の合成繊維用処理剤。
【請求項４】
さらに、（Ａ）以外の平滑剤（Ｂ）を、合成繊維用処理剤の重量に基づいて、１０〜５０重量％含有する請求項１〜３のいずれかに記載の合成繊維用処理剤。
【請求項５】
さらに、乳化剤（Ｃ）を、合成繊維用処理剤の重量に基づいて、２０〜５０重量％含有する請求項１〜４のいずれかに記載の合成繊維用処理剤。
【請求項６】
リン含有率が、合成繊維用処理剤の重量に基づいて、１．５重量％未満である請求項１〜５のいずれかに記載の合成繊維用処理剤。
【請求項７】
請求項１〜６のいずれかに記載の合成繊維用処理剤を、合成繊維の重量に基づいて、０．１〜３．０重量％付着させる合成繊維の処理方法。
【請求項８】
合成繊維がエアバッグ用ナイロン繊維である請求項７に記載の合成繊維の処理方法。
【請求項９】
請求項７又は８に記載の処理方法により処理されてなる合成繊維。
【発明の詳細な説明】
【技術分野】
【０００１】
本発明は、合成繊維用処理剤に関する。さらに詳しくは、エアバッグ用ナイロン繊維等の紡糸、延伸工程において使用される合成繊維用処理剤及び合成繊維の処理方法に関する。
【背景技術】
【０００２】
エアバッグ用ナイロン繊維の紡糸、延伸工程を円滑に進めるために種々の処理剤が目的に応じて使用されている。近年、生産性及び品質向上のため、ますます紡糸、延伸速度が高速化、かつ延伸ローラー等の加熱体の高温化が進んでいる。このような過酷な条件下で製糸されるため、紡糸、延伸工程において毛羽等が発生し易くなる。特に延伸ローラー等の加熱体の高温化に伴い、処理剤の加熱劣化が促進され短時間で毛羽が発生し易く、そのため掃除周期が短くなり生産性が低下するという問題がある。このことから合成繊維用処理剤には長時間毛羽が発生し難く生産性を向上できるものが望まれている。従来、生産性を向上させた処理剤として、多価エステル化合物、アニオン界面活性剤及び２種類のヒンダードフェノール系酸化防止剤を含有する合成繊維用処理剤（特許文献１）、チオジプロピオン酸ジアルキル等の含硫黄ジエステル化合物、ホスフェート化合物及びヒンダードフェノール系酸化防止剤を含有する合成繊維用処理剤（特許文献２）、多価エステル化合物、チオエーテル基を有するエステル化合物、二級スルホネート化合物、有機ホスフェート化合物及びヒンダードフェノール系酸化防止剤を含有する合成繊維用処理剤（特許文献３）、チオジプロピオン酸ジアルキル等の含硫黄ジエステル化合物、２種類のヒンダードフェノール系酸化防止剤及びホスフェート金属塩を含有する合成繊維用処理剤（特許文献４）、多価エステル化合物及びヒンダードフェノール系酸化防止剤を含有する合成繊維用処理剤（特許文献５）、芳香族エステル化合物、有機カルボン酸及び各種酸化防止剤を含有する合成繊維用処理剤（特許文献6）、不飽和脂肪酸を用いない(ヨウ素価が１０未満) 合成繊維用処理剤（特許文献７）などが提案されている。
【先行技術文献】
【特許文献】
【０００３】
【特許文献１】特開昭５９−２１１６８０号公報
【特許文献２】特開平７−２１６７３５号公報
【特許文献３】特開平８−１２０５６３号公報
【特許文献４】特開平１０−３２５０７４号公報
【特許文献５】特開平５−１４０８７０号公報
【特許文献６】特開２００４−２９２９６１号公報
【特許文献７】特開２０１２−９２４８１号公報
【発明の概要】
【発明が解決しようとする課題】
【０００４】
しかしながら、特許文献１〜７に記載の合成繊維用処理剤では、近年の要求性能を満足できなかった。本発明の目的は、過酷な条件下で製糸される繊維に対し長時間毛羽が発生し難く生産性が向上できる合成繊維用処理剤を提供することである。
【課題を解決するための手段】
【０００５】
本発明者らは、上記課題を解決するために鋭意検討した結果、本発明に到達した。すなわち本発明は、一般式（１）で示される化合物（Ｓ）及び平滑剤（Ａ）を含有する合成繊維用処理剤であって、（Ａ）が、一般式（２）で示される化合物（Ａ１）及び／又は一般式（３）で示される化合物（Ａ２）である合成繊維用処理剤（Ｘ）である。
【化１】
2015028231.tif 000002
［式中、Ｒ1は、それぞれ独立に炭素数８〜２６の直鎖又は分岐のアルキル基を表し、ＡＯは、それぞれ独立に炭素数２〜４のオキシアルキレン基を表し、ｋは、それぞれ独立に０〜３０の整数を表し、mは、それぞれ独立に１〜５の整数で表す。］
【化２】
2015028231.tif 000003
［式中、Ｒ2及びＲ3は、それぞれ独立に水素原子又は炭素数１〜５のアルキル基を表し、Ｒ4は、炭素数８〜２６の直鎖又は分岐のアルキル基を表し、ＯＡは、炭素数２〜４のオキシアルキレン基を表し、nは、０〜１０の整数を表し、ｒは、０〜３０の整数を表す。］
【化３】
2015028231.tif 000004
［式中、Ｒ5は、それぞれ独立に炭素数８〜２６の直鎖又は分岐のアルキル基を表し、Ｒ６は、水素原子又は炭素数１〜５のアルキル基を表し、pは、それぞれ独立に１〜１０の整数を表す。］
【発明の効果】
【０００６】
本発明の合成繊維用処理剤（Ｘ）は、紡糸、延伸工程で必要な平滑性及び制電性に優れており、かつ紡糸、延伸速度の高速化、延伸ローラー等の加熱体の高温化においても処理剤加熱劣化物の除去性が優れるため、毛羽が発生し難く長時間生産を継続でき、掃除周期を延長することが可能である。
【発明を実施するための形態】
【０００７】
本発明の合成繊維用処理剤（Ｘ）は下記一般式（1）で示される化合物（Ｓ）及び平滑剤（Ａ）を含有する。化合物（Ｓ）及び平滑剤（Ａ）が、（Ｘ）に含まれない場合、平滑性が悪化する。さらに、高温下の延伸ローラー等の加熱体上に堆積する合成繊維用処理剤の加熱劣化物の除去性が悪くなり劣化物堆積量が増加することで紡糸、延伸工程においてその劣化物に繊維糸条が引っ掛かり易くなり、短時間で毛羽が発生、掃除周期が短くなり生産性が低下する。
【０００８】
一般式（１）において、Ｒ１は、それぞれ独立に炭素数８〜２６の直鎖又は分岐のアルキル基であり、具体的には、オクチル基、２−エチルヘキシル基、デシル基、イソデシル基、ウンデシル基、イソウンデシル基、ドデシル基、イソドデシル基、トリデシル基、イソトリデシル基、テトラデシル基、ペンタデシル基、ヘキサデシル基、オクタデシル基、イソオクタデシル基、２−オクチルデシル基、２−デシルドデシル基、２−デシルテトラデシル基、２−デシルペンタデシル基、２−ウンデシルテトラデシル基及び２−ウンデシルペンタデシル基等が挙げられる。これらのうち、平滑性の観点から、オクタデシル基、イソオクタデシル基、２−オクチルデシル基、２−デシルドデシル基、２−デシルテトラデシル基、２−デシルペンタデシル基、２−ウンデシルテトラデシル基及び２−ウンデシルペンタデシル基が好ましく、２−デシルテトラデシル基、２−デシルペンタデシル基、２−ウンデシルテトラデシル基及び２−ウンデシルペンタデシル基が更に好ましい。
【０００９】
一般式（１）において、ＡＯは、それぞれ独立に炭素数２〜４のオキシアルキレン基であり、オキシエチレン基、オキシプロピレン基、オキシブチレン基等が挙げられる。これらのうち、平滑性の観点から、オキシエチレン基、オキシプロピレン基が好ましく、オキシエチレン基が更に好ましい。
【００１０】
一般式（１）において、ｋは、それぞれ独立に後述のアルキレンオキシドの付加モル数を表し、０〜３０の整数である。これらのうち、平滑性の観点から、ｋは、好ましくは０〜１０の整数であり、更に好ましくは０〜５の整数である。
【００１１】
一般式（１）において、ｍは、それぞれ独立にメチレン基の繰り返し単位を表し、１〜５の整数である。平滑性の観点から、ｍは、好ましくは１〜３であり、更に好ましくは２である。
【００１２】
化合物（Ｓ）は、例えば、炭素数８〜２６の直鎖又は分岐の１価アルコールのアルキレンオキサイド付加物とチオジプロピオン酸等の含硫黄２価脂肪酸とのエステル化物等であっても良い。
【００１３】
炭素数８〜２６の直鎖又は分岐の1価アルコールとしては、オクタノール、２−エチルヘキサノール、デカノール、イソデカノール、ウンデカノール、イソウンデカノール、ドデカノール、イソドデカノール、トリデカノール、イソトリデカノール、テトラデカノール、ペンタデカノール、ヘキサデカノール、オクタデカノール、イソオクタデカノール、オレイルアルコール、２−オクチルデカノール、２−デシルドデカノール、２−デシルテトラデカノール、２−デシルペンタデカノール、２−ウンデシルテトラデカノール及び２−ウンデシルペンタデカノール等が挙げられる。
【００１４】
１価アルコールに付加させるアルキレンオキサイドとしては、例えば、炭素数２〜４のアルキレンオキサイドが挙げられ、具体的にはエチレンオキサイド（以下、ＥＯと略記する）、１，２−プロピレンオキサイド（以下、ＰＯと略記する）、１，２−ブチレンオキサイド（以下、ＢＯと略記する）及びテトラヒドロフラン（以下、ＴＨＦと略記する）等が挙げられる。これらのうち、ＥＯ及びＰＯが好ましい。
【００１５】
１価アルコールへのアルキレンオキサイド付加は、公知の方法等が適用できる。例えば、１価アルコールに触媒の存在下でアルキレンオキサイドを付加させることによりアルキレンオキサイド付加物を得ることができる。反応温度は、通常１０〜１８０℃であり、反応時間は、１〜４８時間である。アルキレンオキサイドは単独でも２種以上を混合して使用しても良い。２種以上のアルキレンオキサイドを付加させる場合、その付加様式は特に限定されず、ランダム付加でもブロック付加でも良い。アルキレンオキサイドを付加させる際に用いられる触媒としては、アルカリ触媒［水酸化カリウム及び水酸化ナトリウム等）、酸性触媒（過ハロゲン酸（塩）、硫酸（塩）、リン酸（塩）及び硝酸（塩）等］、金属アルコラート触媒（ナトリウムメチラート及びカリウムブチラート等）等が挙げられる。
【００１６】
含硫黄２価脂肪酸としては、チオジ酢酸、チオジプロピオン酸、チオジ酪酸、チオジ吉草酸等が挙げられる。
【００１７】
化合物（Ｓ）の具体例としては、ドデカノールのチオジプロピオン酸エステル、２−ドデカノールのチオジプロピオン酸エステル、トリデカノールのチオジプロピオン酸エステル、２−トリデカノールのチオジプロピオン酸エステル、２−オクチルデカノールのチオジプロピオン酸エステル、２−デシルテトラデカノールのチオジプロピオン酸エステル、２−デシルペンタデカノールのチオジプロピオン酸エステル、２−ウンデシルテトラデカノールのチオジプロピオン酸エステル及び２−ウンデシルペンタデカノールのチオジプロピオン酸エステル、ドデカノールＥＯ３モル付加物のチオジプロピオン酸エステル、２−ドデカノールＥＯ３モル付加物のチオジプロピオン酸エステル、トリデカノールＥＯ３モル付加物のチオジプロピオン酸エステル、及び２−トリデカノールＥＯ３モル付加物のチオジプロピオン酸エステル等が挙げられる。これらのうち、平滑性の観点から、２−デシルテトラデカノールのチオジプロピオン酸エステル、２−デシルペンタデカノールのチオジプロピオン酸エステル、２−ウンデシルテトラデカノールのチオジプロピオン酸、ドデカノールＥＯ３モル付加物のチオジプロピオン酸エステル、２−ドデカノールＥＯ３モル付加物のチオジプロピオン酸エステル、トリデカノールＥＯ３モル付加物のチオジプロピオン酸エステル及び２−トリデカノールＥＯ３モル付加物のチオジプロピオン酸エステルが好ましく、２−デシルテトラデカノールのチオジプロピオン酸エステル、２−デシルペンタデカノールのチオジプロピオン酸エステル、ドデカノールＥＯ３モル付加物のチオジプロピオン酸エステル、トリデカノールＥＯ３モル付加物のチオジプロピオン酸エステルが更に好ましい。  
【００１８】
本発明の合成繊維用処理剤（Ｘ）中の化合物（Ｓ）の含有率は、平滑性及び耐熱性の観点から、（Ｘ）の重量に基づいて、好ましくは１〜６０重量％であり、更に好ましくは２０〜５７重量％であり、特に好ましくは３０〜５５重量％である。
【００１９】
化合物（Ｓ）は、公知の方法等で製造でき、炭酸カリウム及び炭酸ナトリウム等の塩基性触媒の存在下、炭素数８〜２６の直鎖又は分岐の１価アルコールのアルキレンオキサイド付加物とチオジプロピオン酸等の含硫黄２価脂肪酸とのエステル化物で得ることができる。
【００２０】
本発明の合成繊維用処理剤（Ｘ）が含有する平滑剤（Ａ）は、一般式（２）で示される化合物（Ａ１）及び／又は一般式（３）で示される化合物（Ａ２）である。（Ａ）が、（Ａ１）及び／又は（Ａ２）でない場合、平滑性が悪化する。
【００２１】
一般式（２）において、Ｒ２及びＲ３は、それぞれ独立に、水素原子又は炭素数１〜５のアルキル基であり、炭素数１〜５のアルキル基としては、メチル基、エチル基、プロピル基、イソプロピル基、ブチル基、tert-ブチル基、ペンチル基、ネオペンチル基等が挙げられる。これらのうち、耐熱性の観点から、ブチル基、tert-ブチル基、ペンチル基、ネオペンチル基が好ましく、tert-ブチル基、ネオペンチル基が更に好ましい。
【００２２】
一般式（２）において、Ｒ4は、炭素数８〜２６の直鎖又は分岐のアルキル基であり、炭素数８〜２６の直鎖又は分岐のアルキル基としては、具体的には、オクチル基、２−エチルヘキシル基、デシル基、イソデシル基、ウンデシル基、イソウンデシル基、ドデシル基、イソドデシル基、トリデシル基、イソトリデシル基、テトラデシル基、ペンタデシル基、ヘキサデシル基、オクタデシル基、イソオクタデシル基、２−オクチルデシル基、２−デシルドデシル基、２−デシルテトラデシル基、２−デシルペンタデシル基、２−ウンデシルテトラデシル基及び２−ウンデシルペンタデシル基等が挙げられる。
これらのうち、平滑性の観点から、２−エチルヘキシル基、イソデシル基、イソウンデシル基、イソドデシル基、イソトリデシル基、イソオクタデシル基、２−オクチルデシル基、２−デシルドデシル基、２−デシルテトラデシル基、２−デシルペンタデシル基、２−ウンデシルテトラデシル基及び２−ウンデシルペンタデシル基が好ましい。
【００２３】
一般式（２）において、ＯＡは、炭素数２〜４のオキシアルキレン基であり、オキシエチレン基、オキシプロピレン基、オキシブチレン基等が挙げられる。これらのうち、平滑性の観点から、オキシエチレン基、オキシプロピレン基が好ましく、オキシエチレン基が更に好ましい。
【００２４】
一般式（２）において、nは、メチレン基の繰り返し単位を表し、１〜５の整数である。平滑性の観点から、好ましくは１〜３であり、更に好ましくは２である。  
【００２５】
一般式（２）において、ｒは、後述のアルキレンオキシ基の付加モル数を表し、０〜３０の整数である。平滑性の観点から、ｒは、好ましくは０〜１０の整数であり、更に好ましくは、０〜５の整数である。
【００２６】
化合物（Ａ１）は、例えば、炭素数８〜２６の直鎖又は分岐の１価アルコールのアルキレンオキサイド付加物とヒンダードフェノールのカルボン酸エステルとのエステル交換反応物等であっても良い。
【００２７】
炭素数８〜２６の直鎖又は分岐の1価アルコールとしては、オクタノール、２−エチルヘキサノール、デカノール、イソデカノール、ウンデカノール、イソウンデカノール、ドデカノール、イソドデカノール、トリデカノール、イソトリデカノール、テトラデカノール、ペンタデカノール、ヘキサデカノール、オクタデカノール、イソオクタデカノール、オレイルアルコール、２−オクチルデカノール、２−デシルドデカノール、２−デシルテトラデカノール、２−デシルペンタデカノール、２−ウンデシルテトラデカノール及び２−ウンデシルペンタデカノール等が挙げられる。
【００２８】
１価アルコールに付加させるアルキレンオキサイドとしては、例えば、炭素数２〜４のアルキレンオキサイドが挙げられ、具体的にはＥＯ、ＰＯ、ＢＯ、ＴＨＦ等が挙げられる。
これらのうち、ＥＯ、ＰＯが好ましい。  
【００２９】
１価アルコールへのアルキレンオキサイド付加は、公知の方法等が適用できる。例えば、１価アルコールに触媒の存在下でアルキレンオキサイドを付加させることによりアルキレンオキサイド付加物を得ることができる。反応温度は、通常１０〜１８０℃であり、反応時間は、１〜４８時間である。アルキレンオキサイドは単独でも２種以上を混合して使用しても良い。２種以上のアルキレンオキサイドを付加させる場合、その付加様式は特に限定されず、ランダム付加でもブロック付加でも良い。アルキレンオキサイドを付加させる際に用いられる触媒としては、アルカリ触媒［水酸化カリウム及び水酸化ナトリウム等）、酸性触媒（過ハロゲン酸（塩）、硫酸（塩）、リン酸（塩）及び硝酸（塩）等］、金属アルコラート触媒（ナトリウムメチラート及びカリウムブチラート等）等が挙げられる。  
【００３０】
ヒンダードフェノールのカルボン酸エステルとしては、(３−メチル−４−ヒドロキシフェニル)プロピオン酸メチル、 (３−tert−ブチル−４−ヒドロキシフェニル)プロピオン酸エチル、 (３,５−ジ−tert−ブチル−４−ヒドロキシフェニル)プロピオン酸メチル、(３−メチル−５−tert−ブチル−４−ヒドロキシフェニル)プロピオン酸エチルなどが挙げられる。好ましくは、(３,５−ジ−tert−ブチル−４−ヒドロキシフェニル)プロピオン酸メチル、(３,５−ジ−tert−ブチル−４−ヒドロキシフェニル)プロピオン酸エチル等が挙げられる。
【００３１】
化合物（Ａ１）の具体例としては、オクタノールの(３,５−ジ−tert−ブチル−４−ヒドロキシフェニル)プロピオン酸エステル、２−エチルヘキサノールの(３,５−ジ−tert−ブチル−４−ヒドロキシフェニル)プロピオン酸エステル、デカノールの(３,５−ジ−tert−ブチル−４−ヒドロキシフェニル)プロピオン酸エステル、イソデカノールの(３,５−ジ−tert−ブチル−４−ヒドロキシフェニル)プロピオン酸エステル、ドデカノールの(３,５−ジ−tert−ブチル−４−ヒドロキシフェニル)プロピオン酸エステル及びイソドデカノールの(３,５−ジ−tert−ブチル−４−ヒドロキシフェニル)プロピオン酸エステル等が挙げられる。
【００３２】
化合物（Ａ１）は、公知の方法等で製造でき、炭酸カリウム及び炭酸ナトリウム等の塩基性触媒の存在下、炭素数８〜２６の直鎖又は分岐の１価アルコールのアルキレンオキサイド付加物と(３,５−ジ−tert−ブチル−４−ヒドロキシフェニル)プロピオン酸エステル等のヒンダードフェノールのカルボン酸エステルとのエステル交換反応等で得ることができる。
【００３３】
一般式（３）において、Ｒ５は、炭素数８〜２６の直鎖又は分岐のアルキル基であり、具体的には、オクチル基、２−エチルヘキシル基、デシル基、イソデシル基、ウンデシル基、イソウンデシル基、ドデシル基、イソドデシル基、トリデシル基、イソトリデシル基、テトラデシル基、ペンタデシル基、ヘキサデシル基、オクタデシル基、イソオクタデシル基、２−オクチルデシル基、２−デシルドデシル基、２−デシルテトラデシル基、２−デシルペンタデシル基、２−ウンデシルテトラデシル基及び２−ウンデシルペンタデシル基等が挙げられる。これらのうち、平滑性の観点から、炭素数８〜１８の直鎖アルキル基が好ましく、オクチル基、デシル基、ウンデシル基、ドデシル基、トリデシル基、テトラデシル基、ペンタデシル基、ヘキサデシル基、オクタデシル基が更に好ましい。
【００３４】
一般式（３）において、Ｒ６は、水素原子又は炭素数１〜５のアルキル基であり、炭素数１〜５のアルキル基としては、メチル基、エチル基、プロピル基、イソプロピル基、ブチル基、tert-ブチル基、ペンチル基、ネオペンチル基等が挙げられる。
これらのうち、耐熱性の観点から、ブチル基、tert-ブチル基、ペンチル基、ネオペンチル基が好ましく、tert-ブチル基、ネオペンチル基が更に好ましい。
【００３５】
一般式（３）において、ｐは、メチレン基の繰り返し単位を表し、１〜１０の整数である。平滑性の観点から、ｐは、好ましくは１〜5であり、更に好ましくは１〜３である。
【００３６】
化合物（Ａ２）は、例えば、炭素数８〜２６の直鎖又は分岐の１価チオール等とクレゾール等のフェノール誘導体により構成されていても良い。  
【００３７】
化合物（Ａ２）を構成する炭素数８〜２６の直鎖又は分岐の１価チオールとしては、１−オクタンチオール、２−エチルヘキサンチオール、１−デカンチオール、１−ウンデカンチオール、２−ウンデカンチオール、ドデカンチオール、２−ドデカンチオール、１−トリデカンチオール、２−トリデカンチオール、１−テトラデカンチオール、１−ペンタデカンチオール、１−ヘキサデカンチオール、１−オクタデカンチオール、２−オクチルデカンチオール、２−デシルドデカンチオール、２−デシルテトラデカンチオール、２−デシルペンタデカンチオール、２−ウンデシルテトラデカンチオール及び２−ウンデシルペンタデカンチオール等が挙げられる。
【００３８】
（Ａ２）を構成するフェノール誘導体としてはｏ−クレゾール、２−エチルフェノール、２−プロピルフェノール、２−ブチルフェノール、２−tert−ブチルフェノール等が挙げられる。
【００３９】
（Ａ２）の具体例としては、２，４−ビス（ｎ−オクチルチオメチル）−６−メチルフェノール、２，４−ビス（ｎ−デシルチオメチル）−６−メチルフェノール、２，４−ビス（ｎ−ドデシルチオメチル）−６−メチルフェノール、２，４−ビス（ｎ−テトラデシルチオメチル）−６−エチルフェノール、２，４−ビス（ｎ−オクタデシルチオメチル）−６−メチルフェノール等が挙げられる。これらのうち、平滑性の観点から、２，４−ビス（ｎ−デシルチオメチル）−６−メチルフェノール、２，４−ビス（ｎ−ドデシルチオメチル）−６−メチルフェノール、２，４−ビス（ｎ−テトラデシルチオメチル）−６−エチルフェノールが好ましく、２，４−ビス（ｎ−テトラデシルチオメチル）−６−エチルフェノールが更に好ましい。
【００４０】
化合物（Ａ２）は、例えば、パラホルムアルデヒドをアミン存在下、炭素数８〜２６の直鎖又は分岐の１価チオールとクレゾール等のフェノール誘導体とを反応させる公知の反応等により得ることができる。  
【００４１】
本発明の合成繊維用処理剤（Ｘ）中の（Ａ１）及び（Ａ２）の合計の含有率［（Ａ１）又は（Ａ２）の含有率が０の場合を含む］は、浸透性と耐熱性の観点から、（Ｘ）の重量に基づいて、好ましくは９〜４０重量％であり、更に好ましくは２０〜３０重量％である。
【００４２】
本発明の合成繊維用処理剤（Ｘ）中の（Ｓ）、（Ａ１）及び（Ａ２）の合計の含有率［（Ａ１）又は（Ａ２）の含有率が０の場合を含む］が、（Ｘ）の重量に基づいて、１０〜７５重量％であり、かつ、（Ｓ）と（Ａ１）及び（Ａ２）の合計の重量比［（Ｓ）／（Ａ１）及び (Ａ２)］［（Ａ１）及び（Ａ２）のいずれかを用いない場合を含む］が、耐熱性と平滑性の観点から、０．１〜４．０であることが好ましい。（Ｘ）中の（Ｓ）、（Ａ１）及び（Ａ２）の合計の含有率が、（Ｘ）の重量に基づいて、１５〜７０重量％であり、かつ、（Ｓ）と（Ａ１）及び（Ａ２）の合計の重量比［（Ｓ）／｛（Ａ１）及び (Ａ２)の合計｝］が、０．２〜３．０であることが更に好ましい。
【００４３】
本発明の合成繊維用処理剤（Ｘ）は、（Ａ）以外の平滑剤（Ｂ）を含有することが好ましい。具体的に、（Ｂ）としては、平滑性の観点から、１価アルコールと脂肪酸とのエステル（Ｂ１）、多価アルコールと脂肪酸とのエステル（Ｂ２）及び炭素数１〜６の１価アルコールのアルキレンオキサイド付加物（Ｂ３）からなる群から選ばれる１種以上の（Ｂ）を含有することが好ましい。
【００４４】
（Ｂ１）を構成する1価アルコールとしては、炭素数８〜２６の直鎖又は分岐の1価アルコールが好ましく、例えば、オクタノール、２−エチルヘキサノール、デカノール、イソデカノール、ウンデカノール、イソウンデカノール、ドデカノール、イソドデカノール、トリデカノール、イソトリデカノール、テトラデカノール、ペンタデカノール、ヘキサデカノール、オクタデカノール、イソオクタデカノール、オレイルアルコール、２−オクチルデカノール、２−デシルドデカノール、２−デシルテトラデカノール、２−デシルペンタデカノール、２−ウンデシルテトラデカノール及び２−ウンデシルペンタデカノール等が挙げられる。  
【００４５】
（Ｂ１）を構成する脂肪酸としては、炭素数８〜２６の直鎖又は分岐の１価脂肪酸が好ましく、具体的には、カプリル酸、２−エチルヘキサン酸、ペラルゴン酸、カプリン酸、ラウリン酸、トリデカン酸、イソトリデカン酸、ミリスチン酸、パルミチン酸、ステアリン酸、イソステアリン酸、オレイン酸、リノール酸、リノレン酸、リシノレイン酸、ヤシ油脂肪酸、パーム油脂肪酸、ヒマシ油脂肪酸、硬化ヒマシ油脂肪酸、牛脂脂肪酸、硬化牛脂脂肪酸及び豚脂脂肪酸等が挙げられる。
【００４６】
（Ｂ１）の具体例としては、例えば、ドデカノールのステアリン酸エステル、オレイルアルコールのイソステアリン酸エステル、オクタノールのパーム油脂肪酸エステル及びステアリルアルコールのヤシ油脂肪酸エステル等が挙げられる。
【００４７】
（Ｂ２）を構成する多価アルコールとしては、炭素数３〜６の多価アルコールが好ましく、具体的には、２価アルコール（１，４−ブタンジオール、１，６−ヘキサンジオール及びネオペンチルグリコール等）及び３〜６価アルコール（グリセリン、トリメチロールプロパン、ペンタエリスリトール、ソルビトール及びソルビタン等）等が挙げられる。
【００４８】
（Ｂ２）を構成する脂肪酸としては、炭素数８〜２６の直鎖又は分岐の１価脂肪酸が好ましく、具体的には、カプリル酸、２−エチルヘキサン酸、ペラルゴン酸、カプリン酸、ラウリン酸、トリデカン酸、イソトリデカン酸、ミリスチン酸、パルミチン酸、ステアリン酸、イソステアリン酸、オレイン酸、リノール酸、リノレン酸、リシノレイン酸、ヤシ油脂肪酸、パーム油脂肪酸、ヒマシ油脂肪酸、硬化ヒマシ油脂肪酸、牛脂脂肪酸、硬化牛脂脂肪酸及び豚脂脂肪酸等が挙げられる。
【００４９】
（Ｂ２）の具体例としては、ネオペンチルグリコールの硬化牛脂脂肪酸エステル、グリセリンのパーム油脂肪酸エステル、トリメチロールプロパンのラウリン酸エステル、トリメチロールプロパンのヤシ油脂肪酸エステル、ペンタエリスリトールのペラルゴン酸エステル、ペンタエリスリトールの２−エチルヘキサン酸エステル及びソルビタンのヤシ油脂肪酸エステル等が挙げられる。
【００５０】
（Ｂ３）を構成する炭素数１〜６の直鎖又は分岐の１価アルコールとしては、具体的には、メタノール、エタノール、ｎ−プロパノール、イソプロパノール、ｎ−ブタノール、イソブタノール及びｎ−ヘキサノール等が挙げられる。
【００５１】
（Ｂ３）を構成するアルキレンオキサイドとしては、ＥＯ、ＰＯ、ＢＯ、ＴＨＦ等が挙げられ、好ましくは、ＥＯ、ＰＯであり、付加方法としては、ブロック付加であってもランダム付加であってもよい。アルキレンオキサイドの付加モル数は、好ましくは１〜１００モルである。
【００５２】
（Ｂ３）の具体例としては、メタノールのＥＯ１２モル・ＰＯ９モルランダム付加物、エタノールのＥＯ１０モル・ＰＯ７モルランダム付加物、イソプロピルアルコールのＥＯ１２モル・ＰＯ１０モルランダム付加物、ｎ−ブタノールのＥＯ１１モル・ＰＯ８モルランダム付加物、ｎ−ブタノールのＥＯ４２モル・ＰＯ３２モルランダム付加物、ｎ−ヘキサノールのＥＯ９モル・ＰＯ７モルランダム付加物、メタノールのＰＯ１２モル・ＥＯ９モルブロック付加物、エタノールのＰＯ１０モル・ＥＯ７モルブロック付加物、イソプロピルアルコールのＰＯ１２モル・ＥＯ１０モルブロック付加物、ｎ−ブタノールのＰＯ１１モル・ＥＯ８モルブロック付加物、ｎ−ブタノールのＰＯ４２モル・ＥＯ３２モル付加物及びｎ−ヘキサノールのＰＯ９モル・ＥＯ７モルブロック付加物等が挙げられる。
（Ｂ）は２種以上のものを適宜併用してもよい。（Ｂ）のうち、平滑性の観点から、トリメチロールプロパンのヤシ油脂肪酸エステル、ペンタエリスリトールのペラルゴン酸エステル、２−オクチルドデシルステアレートが好ましい。  
【００５３】
本発明における合成繊維用処理剤（Ｘ）中の（Ｂ１）〜（Ｂ３）の合計含有率は、平滑性の観点から、（Ｘ）の重量に基づいて、好ましくは１０〜５０重量％であり、更に好ましくは１５〜３０重量％である。
【００５４】
（Ｂ）は、公知の方法等で製造でき、例えば、上記オレイルアルコールとオレイン酸とをパラトルエンスルホン酸などの酸性触媒の存在下、エステル化反応等により製造できる。
【００５５】
本発明における合成繊維用処理剤（Ｘ）は、乳化剤（Ｃ）を含有することが好ましい。（Ｃ）としては、炭素数８〜３０の直鎖又は分岐１価アルコールのアルキレンオキサイド付加物（Ｃ１）、多価アルコールと脂肪酸とのエステルのアルキレンオキサイド付加物（Ｃ２）、水酸基を有する動植物油のアルキレンオキサイド付加物（Ｃ３）及び（Ｃ３）との脂肪酸とのエステル（Ｃ４）等が挙げられる。
【００５６】
（Ｃ１）を構成する炭素数８〜３０の直鎖又は分岐１価アルコールとしては、オクタノール、２−エチルヘキサノール、デカノール、イソデカノール、ウンデカノール、イソウンデカノール、ドデカノール、イソドデカノール、トリデカノール、イソトリデカノール、テトラデカノール、ペンタデカノール、ヘキサデカノール、オクタデカノール、イソオクタデカノール、オレイルアルコール、２−オクチルデカノール、２−デシルドデカノール、２−デシルテトラデカノール、２−デシルペンタデカノール、２−ウンデシルテトラデカノール及び２−ウンデシルペンタデカノール等のアルキレンオキサイド付加物等が挙げられる。  
【００５７】
（Ｃ１）を構成するアルキレンオキサイド付加物としては、ＥＯ、ＰＯ、ＢＯ及びＴＨＦ等が挙げられ、ＥＯ及びＰＯが好ましい。アルキレンオキサイドの付加モル数は、好ましくは１〜１００モルである。
【００５８】
（Ｃ１）の具体例としては、ｎ−オクタノールのＥＯ１１モル・ＰＯ９モルランダム付加物、２−エチルヘキサノールのＥＯ１２モル・ＢＯ９モルランダム付加物、イソデシルアルコールのＥＯ８モル・ＴＨＦ６モルランダム付加物、２−エチルヘキサノールのＥＯ４０モル・ＰＯ３０モルランダム付加物、イソデシルアルコールのＥＯ３８モル・ＰＯ２８モルランダム付加物、ドデカノールのＥＯ１２モル・ＰＯ８モルランダム付加物、トリデカノールのＥＯ１３モル・ＰＯ７モルランダム付加物、オクタデカノールのＥＯ１３モル・ＰＯ９モルランダム付加物、オレイルアルコールのＥＯ１４モル・ＰＯ１０モルランダム付加物、ｎ−オクタノールのＰＯ１５モル・ＥＯ１３モルブロック付加物、２−エチルヘキサノールのＰＯ１５モル・ＥＯ１２．５モルブロック付加物、２−エチルヘキサノールのＰＯ２０モル・ＥＯ９モルブロック付加物、デシルアルコールのＰＯ１５モル・ＥＯ１２モルブロック付加物、イソデシルアルコールのＰＯ１８モル・ＥＯ７モルブロック付加物、ドデカノールのＰＯ１２モル・ＥＯ８モルブロック付加物、トリデカノールのＰＯ１３モル・ＥＯ７モルブロック付加物、トリデカノールのＰＯ１２モル・ＥＯ９モルブロック付加物、オクタデカノールのＰＯ１３モル・ＥＯ９モルブロック付加物、オクタデカノールのＰＯ１２モル・ＥＯ７モルブロック付加物及びオレイルアルコールのＰＯ１４モル・ＥＯ１０モルブロック付加物等が挙げられる。
【００５９】
（Ｃ２）を構成する炭素数３〜６の脂肪族多価アルコールとしては、炭素数３〜６の３〜６価の脂肪族多価アルコールが挙げられ、具体的には、グリセリン、トリメチロールプロパン、ペンタエリスリトール、ソルビトール及びソルビタン等が挙げられる。
（Ｃ２）を構成する炭素数８〜２４の脂肪族カルボン酸としては、[脂肪族飽和カルボン酸（カプリル酸、２−エチルヘキサン酸、ペラルゴン酸、カプリン酸、ラウリン酸、トリデカン酸、イソトリデカン酸、ミリスチン酸、パルミチン酸、ステアリン酸及びイソステアリン酸等）、脂肪族不飽和カルボン酸（オレイン酸、リノール酸及びリノレン酸等）、動植物油脂肪酸（ヤシ油脂肪酸、パーム油脂肪酸、ヒマシ油脂肪酸、硬化ヒマシ油脂肪酸、牛脂脂肪酸、硬化牛脂脂肪酸及び豚脂脂肪酸等）]エステルのＡＯ付加物等が挙げられる。
具体的には、グリセリン牛脂脂肪酸エステルのＥＯ１５モル付加物、トリメチロールプロパンステアリン酸エステルのＥＯ２０モル付加物、ペンタエリスリトールのオレイン酸エステルのＥＯ３０モル付加物、ソルビタンオレイン酸エステルのＥＯ２０モル付加物及びソルビトールステアリン酸エステルのＥＯ４０モル付加物等が挙げられる。
【００６０】
（Ｃ３）としては、水酸基を有する動植物油（硬化ヒマシ油等）のアルキレンオキサイド付加物等が挙げられる。具体的には、硬化ヒマシ油のＥＯ１０モル付加物及び硬化ヒマシ油のＥＯ２５モル付加物等が挙げられる。
【００６１】
（Ｃ４）としては、（Ｃ３）の炭素数８〜２４の脂肪族カルボン酸として[脂肪族飽和カルボン酸（カプリル酸、２−エチルヘキサン酸、ペラルゴン酸、カプリン酸、ラウリン酸、トリデカン酸、イソトリデカン酸、ミリスチン酸、パルミチン酸、ステアリン酸及びイソステアリン酸等）、脂肪族不飽和カルボン酸（オレイン酸、リノール酸及びリノレン酸等）、動植物油脂肪酸（ヤシ油脂肪酸、パーム油脂肪酸、ヒマシ油脂肪酸、硬化ヒマシ油脂肪酸、牛脂脂肪酸、硬化牛脂脂肪酸及び豚脂脂肪酸等）]エステル等が挙げられる。
具体的には、ヒマシ油ＥＯ４３モル付加物のステアリン酸エステル、硬化ヒマシ油ＥＯ２０モル付加物のオレイン酸エステル及びヒマシ油ＥＯ２５モル付加物の牛脂脂肪酸エステル等が挙げられる。
【００６２】
（Ｃ）は２種以上のものを適宜併用してもよい。（Ｃ）のうち、炭素数１〜３０の直鎖又は分岐１価アルコールのアルキレンオキサイド付加物（Ｃ１）、水酸基を有する動植物油のアルキレンオキサイド付加物（Ｃ３）及び（Ｃ３）の脂肪酸エステル（Ｃ４）が好ましい。
【００６３】
本発明における合成繊維用処理剤（Ｘ）中の乳化剤（Ｃ）の合計重量は、浸透性と平滑性の観点から、（Ｘ）の重量に基づいて、好ましくは２０〜５０重量％であり、更に好ましくは２５〜４０重量％である。
【００６４】
（Ｃ）は、公知の方法等で製造でき、上記硬化ヒマシ油とＥＯを炭酸カリウム及び炭酸ナトリウム等の塩基性触媒の存在下、エステル交換アルキレンオキサイド付加反応等により製造できる。
【００６５】
本発明の合成繊維用処理剤（Ｘ）中のリン含有率は、生産性の観点から、（Ｘ）の重量に基づいて、好ましくは１．５重量％未満である。さらに好ましくは１．０重量％未満であり、特に好ましくは０．１重量％未満である。
【００６６】
本発明の合成繊維用処理剤（Ｘ）中のリン含有率は、以下の方法で測定することが出来る。
＜リン含有率の測定方法＞
（１）サンプル作製
２００ｍｌケルダールフラスコに試料２０〜３０ｍｇ を０．０１ｍｇ まで精秤し、硫酸３．００ｍｌを加え、マイクロバーナーで白煙が出るまで加熱沸騰させる。次にフラスコの首をドライヤーで空冷しながら硝酸０．５ｍｌを加え加熱する。加えた硝酸が蒸発し再び白煙が出はじめたら、更に硝酸０．５ｍｌを追加する。この操作を、液の色が淡黄色になるまで繰り返す（通常４回）。液の色が淡黄色になったらフラスコを９０℃以下まで冷やし、過酸化水素水０．５ｍｌを添加し、白煙が出るまで加熱沸騰させ、硝酸０．５ｍｌを加える。この操作を、液の色が無色透明になるまで繰り返す（通常４回）。液が無色透明になったらフラスコが冷えてからフラスコの首に付着している液をイオン交換水で洗い込み、白煙が出るまで加熱する。こうして得られた分解液を、１００ｍｌメスフラスコに定量的に移す。次にメスフラスコ内容物を、フェノールフタレインを指示薬として３０％水酸化ナトリウム水溶液で少し赤味がつくまで中和した後、濃硫酸２．００ｍｌを加える。冷却後、イオン交換水で１００ｍｌにメスアップし、分解サンプル液とする。これとは別に２００ｍｌメスフラスコ中に硫酸６．００ｍｌを入れ、フェノールフタレインを指示薬として３０％水酸化ナトリウム水溶液で少し赤味がつくまで中和した後、硫酸４．００ｍｌを加える。冷却後、イオン交換水で２００ｍｌにメスアップし、ケルダールブランク液とする。
（２）リンの吸光光度定量
５０ｍｌメスフラスコに、上記（１）で得られた分解サンプル液２５．００ｍｌとモリブデン酸アンモン溶液５．００ｍｌ、バナジン酸アンモン溶液５．００ｍｌを入れて発色させ、イオン交換水で５０ｍｌにメスアップする。この溶液について、吸光光度計（Ｕ−１０００形日立レシオビーム分光光度計）で４６０ｎｍの吸光度を測定する。これとは別に、１００ｐｐｍのリン標準液を０（ブランク），１，２，５，１０ｍｌを５０ｍｌメスフラスコ中にとり、ケルダールブランク液２５．００ｍｌを加え、発色剤を加えてイオン交換水で５０ｍｌにメスアップし、これらの４６０ｎｍ の吸光度をプロットしてリンの検量線とする。この検量線から被検試料のリン濃度を読み取り、試料のリン含有率（重量％）を算出する。
【００６７】
本発明の合成繊維用処理剤（Ｘ）には、その性能を損なわない範囲でその他の公知成分（Ｄ）を配合することができる。
（Ｄ）としては、例えば、ｐＨ調整剤（水酸化ナトリウム及び水酸化カリウム等の金属アルカリ、アルキルアミン及びアルキルアミンのアルキレンオキサイド付加物等の有機アミン、オレイン酸などの有機酸等）、制電剤（脂肪酸石鹸等）、表面調整剤（ポリジメチルシロキサン及びアルキル変性シリコーン等）、紫外線吸収剤、酸化防止剤（イルガノックス２４５及びイルガノックス５６５等のヒンダードフェノール系酸化防止剤等）、粘度調整剤及び外観調整剤等が挙げられる。これらの（Ｄ）の含有率は、合成繊維用処理剤の重量に基づいて、好ましくは１０重量％以下である。
【００６８】
本発明の合成繊維用処理剤（Ｘ）中における（Ａ）、必要により（Ｂ）、（Ｃ）の重量比率［｛（Ａ）及び（Ｂ）｝／（Ｃ）］は、平滑性と静電性の観点から、好ましくは２．０〜４．０である。
【００６９】
本発明の合成繊維用処理剤（Ｘ）は、（Ｓ）、（Ａ）並びに、必要により（Ｂ）、（Ｃ）及び（Ｄ）の各成分を配合し、常温又は必要により加熱（例えば３０〜７０℃）して均一に混合することにより得られる。各成分の配合順序、配合方法は特に限定されない。
【００７０】
本発明の合成繊維用処理剤（Ｘ）は合成繊維に用いられる。
合成繊維は、例えば、エアバッグ用ナイロン繊維、シートベルト、タイヤコード等の産業資材用繊維である。
【００７１】
本発明の合成繊維の処理方法は、本発明の合成繊維用処理剤（Ｘ）を２０〜９０重量％の鉱物油溶液と混合し、合成繊維用処理剤中の固形分として、該溶液を合成繊維の重量に基づいて、０．１〜３．０重量％となるよう付着させる。
合成繊維用処理剤（Ｘ）の合成繊維への付着方法としては、公知の方法等が使用でき、ローラー又はガイド給油装置等を用いて、紡糸工程、延伸工程又は巻取り前に付与することができる。本発明の（Ｘ）の合成繊維に対する付着量は、処理前の合成繊維の重量に基づいて、好ましくは０．５〜１．０重量％である。
【実施例】
【００７２】
以下、実施例により本発明を更に詳細に説明するが、本発明はこれに限定されるものではない。
【００７３】
＜実施例１＞
ラウリルアルコールＥＯ３モル付加物のチオジプロピオン酸ジエステル（Ｓ−２）４０．０重量部、２，４−ビス[（ドデシルチオ）メチル]−６−メチルフェノール（Ａ２−１）１０．０重量部、トリメチロールプロパンのヤシ油脂肪酸トリエステル（Ｂ２−１）２０．０重量部、２−エチルヘキサノールＰＯ１５モル・ＥＯ１２．５モルブロック付加物（Ｃ１−１）１２．０重量部、トリメチロールプロパンＥＯ２４モルジステアレート（Ｃ２−２）１０．２重量部、及び硬化ヒマシ油のＥＯ２５モル付加物（Ｃ３−２）６．０重量部を５０〜８０℃で１時間撹拌混合した。均一化後、３０℃に冷却し、牛脂アルキルアミンのＥＯ１５モル付加物（Ｄ−２）１．５重量部、ポリジメチルシロキサン（Ｄ−３）０．３重量部を加え、実施例１の合成繊維用処理剤（Ｘ）を調製した。
【００７４】
＜実施例２〜５及び比較例１〜５＞
表１に記載の配合処方で、実施例１と同様にして各成分を配合し、実施例２〜５及び比較例１〜５の合成繊維用処理剤（Ｘ）を調製した。
【００７５】
表１に記載の実施例１〜５及び比較例１〜５の合成繊維用処理剤（Ｘ）を用い、加熱劣化物の硬度評価、平滑性評価、制電性評価を行った。これらの結果を表１に示す。
【００７６】
実施例及び比較例で調整した合成繊維用処理剤（Ｘ）の加熱劣化物の硬度評価、ナイロンエアバッグ糸を用いた平滑性評価及び制電性評価は以下の方法で行った。
【００７７】
＜合成繊維用処理剤の加熱劣化物の硬度評価＞
・試料の作製
ＳＵＳ製シャーレ（直径５０ｍｍ、深さ１０ｍｍ）に試料０．５ｇを量り取り、エスペック（株）製の防爆型循風乾燥機ＳＡＦＥＴＹ  ＯＶＥＮ  ＳＰＨＨ−１０１で２６０℃、ダンパ２５％で５時間焼成したものを合成繊維用処理剤の加熱劣化物とする。
・硬度の測定
合成繊維用処理剤の加熱劣化物の硬度はＪＩＳＫ５６００−５−４：１９９９「塗料一般試験方法−第５部：塗膜の機械的性質−第４節：引っかき硬度（鉛筆法）」に準拠し手かき法によって測定した。
【００７８】
作製した合成繊維用処理剤の加熱劣化物の硬度を測定し、次の基準で判定した。硬度が低い程、処理剤劣化物の除去性が良好であり、紡糸、延伸工程で毛羽が発生し難く、掃除周期が延長でき生産性が向上することを示す。
［判定基準］
◎：鉛筆硬度が６Ｂ未満
○：鉛筆硬度が６Ｂ〜５Ｂ以下
△：鉛筆硬度が４Ｂ〜２Ｂ以下
×：鉛筆硬度がＢ以上
【００７９】
＜平滑性評価＞
調整した合成繊維用処理剤（Ｘ）を市販のナイロンエアバッグ糸（４６２ｄｔｅｘ）に処理剤（純分）として１．０重量％となるように付着させた試験糸を、温度２０℃、相対湿度４０％の条件下で摩擦体（表面梨地クロムメッキ、直径５ｃｍ）に初期荷重１００ｇ、糸速度１００ｍ／ｍｉｎ、接触角１８０°で接触させ、接触後の荷重（ｇ）を東レ式高荷重摩擦測定器により測定し、次の基準で判定した。値が低い程、平滑性が良好であることを示す。
［判定基準］
○：荷重が２１４ｇ以下
△：荷重が２１５〜２２９ｇ
×：荷重が２３０ｇ以上
【００８０】
＜制電性評価＞
調整した合成繊維用処理剤（Ｘ）を市販のナイロンエアバッグ糸（４６２ｄｔｅｘ）に処理剤（純分）として１．０重量％となるように付着させた試験糸を、温度２０℃、湿度４０％の条件下で摩擦体（表面梨地クロムメッキ、直径５ｃｍ）に初期荷重１０ｇ、糸速度１００ｍ／ｍｉｎ、接触角３６０°で接触させ、接触時の摩擦帯電量を集電式電位差測定装置により測定し、次の基準で判定した。値が０に近い程、制電性が良好であることを示す。
［判定基準］
○：摩擦帯電量が−１００Ｖ以上
△：摩擦帯電量が−１９９〜−１０１Ｖ
×：摩擦帯電量が−２００Ｖ以下
【００８１】
なお、表１における各成分は以下の通りである。
・（Ｓ−１）：２−デシルテトラデカノールのチオジプロピオン酸ジエステル
・（Ｓ−２）：ラウリルアルコールＥＯ３モル付加物のチオジプロピオン酸ジエステル
・（Ｓ’−１）：ヘキサノールのチオジプロピオン酸ジエステル
・（Ａ１−１）：２−デシルテトラデシル（３，５−ジ−ｔ−ブチル−４−ヒドロキシフェニル）プロピオネート
・（Ａ’−１）：プロピル（３，５−ジ−ｔ−ブチル−４−ヒドロキシフェニル）プロピオネート
・（Ａ２−１）：２，４−ビス[（ドデシルチオ）メチル]−６−メチルフェノール
・（Ｂ１−１）：ラウリルアルコールのステアリン酸エステル
・（Ｂ１−２）：２−オクチルドデシルステアレート
・（Ｂ２−１）：トリメチロールプロパンのヤシ油脂肪酸トリエステル
・（Ｂ２−２）：ペンタエリスリトールのペラルゴン酸テトラエステル
・（Ｂ３−１）：ｎ−ブタノールＥＯ１１モル・ＰＯ８モルランダム付加物
・（Ｂ３−２）：ｎ−ブタノールＥＯ４２モル・ＰＯ３２モルランダム付加物
・（Ｃ１−１）：２−エチルヘキサノールＰＯ１５モル・ＥＯ１２．５モルブロック付加物
・（Ｃ１−２）：オレイルアルコールＥＯ５モル付加物
・（Ｃ２−１）：ソルビタンオレイン酸トリエステルのＥＯ２０モル付加物
・（Ｃ２−２）：トリメチロールプロパンＥＯ２４モルジステアレート
・（Ｃ３−１）：硬化ヒマシ油のＥＯ１０モル付加物
・（Ｃ３−２）：硬化ヒマシ油のＥＯ２５モル付加物
・（Ｃ４−１）：硬化ヒマシ油ＥＯ２０モル付加物のオレイン酸トリエステル
・制電剤（Ｄ−１）：オレイルアルコールのリン酸エステルカリウム塩（モノエステル体／ジエステル体＝４０／６０）
・ｐＨ調整剤（Ｄ−２）：牛脂アルキルアミンのＥＯ１５モル付加物
・表面調整剤（Ｄ−３）：ポリジメチルシロキサン[粘度２０ｍｍ2／ｓ（２５℃）]
・酸化防止剤（Ｄ−４）：トリエチレングリコール−ビス[３−（３−ｔ−ブチル−５−
メチル−４−ヒドロキシフェニル）プロピオネート]
【００８２】
表１から明らかなように、本発明の合成繊維用処理剤（Ｘ）（実施例１〜５）は、合成繊維用処理剤の加熱劣化物の除去性に加え、平滑性及び制電性のすべてにおいて優れていることが判る。それに対し、比較例１〜５は性能項目をすべて満たすものはない。
【００８３】
【表１】
2015028231.tif 000005
【産業上の利用可能性】
【００８４】
本発明の合成繊維用処理剤（Ｘ）は、紡糸、延伸工程で必要な平滑性、制電性に優れ、かつ近年のより紡糸、延伸速度の高速化、延伸ローラー等の加熱体の高温化においても処理剤加熱劣化物の除去性が優れることにより、毛羽が発生し難く長時間生産を継続でき、掃除周期を延長することが可能であり、特にストレート給油方式のエアバッグ用ナイロン繊維の紡糸、延伸工程に好適に使用できる。